(57)【要約】  板状の基体、特に太陽電池を製造するためのガラス基体をコーティングするための方法および装置を紹介する。この方法は、搬送シャフト上で加熱チャンバおよびコーティングチャンバを通過していく基体を、上面および下面で異なる強さで加熱することを含んでおり、こうすることで、基体が軟化により取り扱えなくなるおそれなくコーティング温度を上昇させることができる。この方法の実施に適しており、独立した加熱システムを備えた加熱チャンバおよびコーティングチャンバならびに搬送システムを有する装置を説明する。【特許請求の範囲】
【請求項１】
板状の基体（１）のコーティング方法において、
ａ）前記基体（１）を転移温度に加熱するステップ、
ｂ）ａ）と同時および／またはその後に前記基体（１）の下面を前記基体の上面より高い温度に加熱するステップ、
ｃ）前記基体（１）上に少なくとも１種のコーティング材料を蒸着させるステップ、
を特徴とする方法。
【請求項２】
前記基体（１）がコーティングの後に徐冷されることを特徴とする請求項１に記載の方法。
【請求項３】
基体温度が、ステップｃ）の後で転移温度未満に下げられ、続いて新たに前記プロセスステップａ）〜ｃ）が実施されることを特徴とする請求項１または２に記載の方法。
【請求項４】
転移温度が５４０℃〜５７０℃の間、好ましくは５５０℃〜５６０℃の間である基体（１）が使用されることを特徴とする請求項１〜３に記載の方法。
【請求項５】
前記基体がソーダ石灰ガラスであることを特徴とする請求項４に記載の方法。
【請求項６】
コーティングの際の前記基体（１）の下面の温度が５２０℃超であり、好ましくは５４０℃〜５７０℃の間であり、かつ特に好ましくは５５５℃であることを特徴とする請求項５に記載の方法。
【請求項７】
ステップｂ）の後の前記基体（１）の下面が、上面より少なくとも２Ｋ〜４Ｋ、好ましくは５Ｋ〜８Ｋ、特に好ましくは６Ｋ高い温度であることを特徴とする請求項１〜６のいずれか一つに記載の方法。
【請求項８】
前記コーティング材料がＣｄＳおよび／またはＣｄＴｅであることを特徴とする請求項１〜７のいずれか一つに記載の方法。
【請求項９】
前記コーティング材料がＣＩＳまたはＣＩＧＳ（銅、インジウム、および／またはガリウム、セレン）であることを特徴とする請求項１〜８のいずれか一つに記載の方法。
【請求項１０】
前記コーティング材料がＣＺＴＳ（銅、亜鉛、および／またはスズ、硫黄）であることを特徴とする請求項１〜９のいずれか一つに記載の方法。
【請求項１１】
前記基体（１）の損傷したコーティング領域が、コーティング工程の後で除去されるか、または残りのコーティングから分離されることを特徴とする請求項１〜３のいずれか一つに記載の方法。
【請求項１２】
前記損傷したコーティング領域を除去するためにレーザアブレーションまたはサンドブラストまたは前記コーティング領域を分離するために機械的作用による亀裂が用いられることを特徴とする請求項１１に記載の方法。
【請求項１３】
少なくとも下記のコンポーネント、すなわち、
−真空チャンバとして形成されており、内側チャンバにおいてそれぞれ独立に制御または調節可能な少なくとも２つの加熱システム（３３、３４）を備えている少なくとも１つの加熱チャンバ（３）であって、少なくとも１つの加熱システム（３４）が前記基体の上面を加熱し、少なくとも１つの加熱システム（３３）が前記基体の下面を加熱し、かつ前記加熱システム（３３、３４）が、前記基体（１）を上面より下面が高い温度になるように加熱するように調整されている前記加熱チャンバ（３）、
−真空チャンバとして形成されており、搬送方向において加熱チャンバ（３）の後ろに配置されており、コーティング材料が入った少なくとも１つの加熱可能な蒸発用るつぼを備えている少なくとも１つのコーティングチャンバ（２）、
−前記加熱チャンバ（３）を通って延びている前記基体（１）用搬送システム（３０）および前記コーティングチャンバ（２）を通って延びている前記基体（１）用搬送システム（２０）であって、両方の搬送システム（２０、３０）が、複数の平行な、軸方向に離隔し、搬送方向において相前後し、かつ搬送方向に垂直に配置されたシャフト（２１、３１）を有しており、それぞれのシャフトが外側ローラ（２１３、３１３）を備えており、前記外側ローラの間には、それぞれ少なくとも１つの内側ローラ（２１４、３１４）が配置されている前記搬送システム（２０、３０）、
を有する請求項１〜１２のいずれか一つに記載の方法を実施するための装置。
【請求項１４】
それぞれの加熱チャンバ（３）およびそれぞれのコーティングチャンバ（２）が、前置されたチャンバから前記基体（１）をロッキングプロセス（Ｓｃｈｌｅｕｓｕｎｇｓｐｒｏｚｅｓｓ）なしで搬入させる前記チャンバ（２、３）内への基体入口と、後置されたチャンバ内に前記基体（１）をロッキングプロセスなしで搬出させる前記チャンバ（２、３）からの基体出口とを備えていることを特徴とする請求項１３に記載の装置。
【請求項１５】
前記外側ローラ（２１３、３１３）が、すぐ近くのシャフト端部（２１１、３１１）に向かって直径が次第に大きくなる円錐形の、前記基体（１）のための支持面（２１３１、３１３１）を有しており、前記支持面（２１３１、３１３１）が、１°〜５°、好ましくは１°〜２°の傾斜を有することを特徴とする請求項１３または１４に記載の装置。
【請求項１６】
前記外側ローラ（２１３、３１３）が、１３０°〜１５０°、好ましくは１３９°の傾きで傾斜したガイドカラー（２１３２、３１３２）を備えており、前記ガイドカラー（２１３２、３１３２）が、前記外側ローラ（２１３、３１３）の前記支持面（２１３１、３１３１）より少なくとも５ｍｍ突き出ていることを特徴とする請求項１３〜１５のいずれか一つに記載の装置。
【請求項１７】
前記基体（１）の下面温度が前記基体（１）の転移温度の範囲内にあるところでの前記シャフト（２１、３１）が、前記基体（１）の下面温度が転移温度未満のところでのシャフト（２１、３１）より大きな前記ガイドカラー（２１３２、３１３２）の間隔を有することを特徴とする請求項１６に記載の装置。
【請求項１８】
前記基体（１）の下面温度が前記基体（１）の転移温度の範囲内にあるところでの前記シャフト（２１、３１）が、前記基体（１）の下面温度が転移温度未満のところでのシャフト（２１、３１）より多くの内側ローラ（２１４、３１４）を備えていることを特徴とする請求項１３〜１７のいずれか一つに記載の装置。
【請求項１９】
前記基体（１）の下面温度が転移温度を下回るところでの前記シャフト（２１、３１）が、前記両方の外側ローラ（２１３、３１３）の間に第１の内側ローラ（２１４、３１４）を備えており、前記基体（１）の下面温度が転移温度の範囲に達するところでの前記シャフト（２１、３１）が、少なくとも１つのさらなる内側ローラ（２１４、３１４）を備えていることを特徴とする請求項１３〜１８のいずれか一つに記載の装置。
【請求項２０】
前記第１の内側ローラ（２１４、３１４）が、前記シャフト（２１、３１）上で、前記両方の外側ローラ（２１３、３１３）のほぼ真ん中に配置されていることを特徴とする請求項１９に記載の装置。
【請求項２１】
さらなる内側ローラ（２１４、３１４）がそれぞれ、ほぼ真ん中の内側ローラ（２１４、３１４）と前記外側ローラ（２１３、３１３）の間のほぼ半分の距離に配置されていることを特徴とする請求項２０に記載の装置。
【請求項２２】
前記搬送システム（３０）の前記内側ローラ（２１４、３１４）が、搬送方向に見て一列に整列して配置されていることを特徴とする請求項１３〜２１のいずれか一つに記載の装置。
【請求項２３】
前記基体（１）の支持点における前記内側ローラ（２１、３１）の外郭の半径が１ｍｍ〜４ｍｍの範囲内、好ましくは２ｍｍであり、前記内側ローラ（２１４、３１４）の幅が２ｍｍ〜６ｍｍ、好ましくは３ｍｍ〜５ｍｍであることを特徴とする請求項１３〜２２のいずれか一つに記載の装置。
【請求項２４】
前記外側ローラ（２１３、３１３）の前記支持面（２１３１、３１３１）の幅が６ｍｍ〜１２ｍｍ、好ましくは１０ｍｍであることを特徴とする請求項１３〜２３のいずれか一つに記載の装置。
【請求項２５】
前記シャフト（２１、３１）の駆動が、前記真空チャンバ内で、それぞれのシャフト（２１、３１）の少なくとも一方の端部（２１１、３１１）で、および前記シャフト（２１、３１）に対する直接的で機械的な結合によって行われることを特徴とする請求項１３〜２４のいずれか一つに記載の装置。
【請求項２６】
前記加熱チャンバ（３）の前記加熱システム（３３、３４）が、ループ状、蛇行状、またはジグザグ状に配置された加熱コイルとして実施されており、前記基体の下面のための前記加熱システム（３３、３４）が、前記シャフト（３１）の下に配置されていることを特徴とする請求項１３〜２５のいずれか一つに記載の装置。
【請求項２７】
前記加熱システム（３３、３４）が、反射面と前記内側チャンバの内壁との間に配置されており、少なくとも、前記反射面が搬送方向に平行な外縁で、前記基体（１）の側面が同様に加熱されるように前記基体（１）の方向に横に屈曲された突出部を有していることを特徴とする請求項２６に記載の装置。
【請求項２８】
加熱チャンバ（３）およびコーティングチャンバ（２）が、前記基体（１）の下面（下面温度）および上面の温度を測定するためのセンサならびに／または前記基体の位置決定のためのセンサを備えていることを特徴とする請求項１３〜２７のいずれか一つに記載の装置。
【発明の詳細な説明】
【技術分野】
【０００１】
本発明は、板状の基体、特に太陽電池を製造するためのガラス基体をコーティングするための方法および装置に関する。
【背景技術】
【０００２】
将来のエネルギー生産では太陽電池が重要な役割を果たすであろう。その際、特に薄膜太陽電池には、材料消費が少なく、大量生産に適しているという利点がある。シリコン系太陽電池に対する代替策として、特にテルル化カドミウム（ＣｄＴｅ）系薄膜太陽電池が提案されている。ＣｄＴｅは１．４５ｅＶの禁制帯を有しており、したがって太陽光の吸収によく適している。これに対応してＣｄＴｅ薄膜太陽電池では高い効率を達成することができる。一般にＣｄＴｅは、ｐ−ＣｄＴｅ−ｎ−ＣｄＳの二層から成る必要なｐｎ接合を製造するため、硫化カドミウム（ＣｄＳ）と共に層構造として使用される。この場合ＣｄＳは、いわば窓として作用し、可視光から僅かな部分しか吸収せず、その一方で残りをＣｄＴｅへと透過させ、ＣｄＴｅでは最終的に、光起電力をもたらす電荷キャリアが生成される。
【０００３】
ＣｄＴｅ系薄膜太陽電池を製造する場合、基体として通常はガラスが使用される。基体から始まってその後は順にフロントコンタクト、ｎ−ＣｄＳ層、ｐ−ＣｄＴｅ層、および最後にバックコンタクトが施される。これに関しフロントコンタクトとしては透明導電性酸化物（ＴＣＯ、ｔｒａｎｓｐａｒｅｎｔ  ｃｏｎｄｕｃｔｉｖｅ  ｏｘｉｄｅ）が用いられ、一般的にはインジウムドープ酸化スズ（ＩＴＯ）が使用される。その他の知られているＴＣＯは、フッ素ドープ酸化スズ（ＦＴＯ）またはアルミニウムドープ酸化亜鉛（ＡＺＯ）である。以下ではフロントコンタクトの製造については詳しく取り上げない。
【０００４】
バックコンタクトとしては金属層が使用され、これに関しては太陽電池の安定性を上昇させるため、およびＣｄＴｅ層に抵抗を適合させるため、部分的に追加的な層が挿入される。
【０００５】
以下で基体について述べる場合は、基体での必要な準備作業、まさにフロントコンタクトの施し、洗浄ステップ、および研磨ステップなどは終了していることを前提とする。
【０００６】
基体の温度について述べる場合は、下面の表面温度、つまり下に向いており通常はＴＣＯによってコーティングされている面の表面温度が意図される。下面の表面温度は、上面の温度と同様に非接触でセンサにより決定される。このデータならびに装置のさらなるデータが、単独でまたは前もしくは後ろに接続された装置のデータと一緒に、１つまたは複数のデータ処理設備に送られ、データ処理設備がこれらのデータに基づき、プロセス全体を考慮して個々の設備の制御を取り計らうことは当業者に知られている。本発明による方法もこのやり方で制御される。
【０００７】
ＣｄＳおよびＣｄＴｅの堆積には特に近接昇華（ＣＳＳ）法が適していることが分かった。これに関しては蒸着すべき材料を昇華または蒸発させるため、原料、例えば高純度のＣｄＴｅの粒状物質を、容器、特にこれに適した蒸発用るつぼ内で約６００〜７７０℃の高温へと加熱し、その際、基体は蒸発源の上を小さな間隔をあけて通り過ぎるよう案内される。これに関し、コーティング材料の蒸発源と基体の間隔は数ミリメートル〜数センチメートルしかない。蒸発用るつぼを加熱するには、例えば抵抗加熱要素またはＩＲ放射要素を用いることができる。コーティングは、通常は残留ガス圧力が１０−４〜１０ｍｂａｒの真空チャンバ内で行われ、その際、場合によっては予め窒素またはアルゴンのような不活性ガスによって掃気することができる。基体自体は、従来のソーダ石灰ガラスを使用する場合、コーティングの際の温度が典型的には４８０〜５５０℃である。ガラス基体は搬送工程中にこの温度に達し、この搬送工程でガラス基体は、堆積が行われる本来のコーティングチャンバに達する前に１つまたは複数の加熱チャンバを通り抜ける。５７５℃より低い基体温度では効率が有意に減少することが観察されたので、原理的には、高い効率のためには高い基体温度が望ましい。ただし非常に高い基体温度の場合、相応に高価な耐熱性ガラス基体しか使用できない。この方法は全般的に数μｍ／ｍｉｎの高い堆積速度を特色とする。
【０００８】
加熱チャンバおよび／またはコーティングチャンバを通過する基体の移動は、シャフト上に配置されているローラを基礎とする搬送システムによって行われる。シリコンから成る太陽電池のための、連続した搬送シャフトを備えた搬送システムはＷＯ０３／０５４９７５Ａ２（特許文献１）からも読み取れるが、ただしこの搬送シャフト上に追加的なローラは配置されておらず、したがって比較的小さな太陽電池はその面全体が搬送シャフト上に載っている。この搬送シャフトは、熱処理プロセス中に加熱炉内で使用される。このような搬送シャフトは、蒸着すべき材料を下からコーティングすることにより大面積のソーラーモジュールを製造するのには適していない。なぜならこの場合には基体の蒸着させる面または既に蒸着された面が全面的にシャフトと接触し、したがって面全体のコーティングが損傷されるおそれがあるからである。
【０００９】
従来技術では板状の基体は、搬送方向を横切る典型的な支持されていない幅が６００ｍｍであり、外側ローラ上だけを移動する。通常のソーダ石灰ガラスを使用することに関連して、より大きな幅は適していない。基体としてはガラスが用いられることが好ましい。ガラスはしばしば、室温では粘度が非常に高い液体と見なされる。これに対応して溶融温度も簡単に規定できるわけではなく、温度が上昇するにつれて粘度が低下する。したがってガラスの軟化を表すには様々な温度点が引き合いに出され、この温度点の値は動的粘度の指数（常用対数）によって定義される。
【００１０】
以下では、粘度指数が１２．０の転移点Ｔｇが使用される。転移点は、指数範囲が１２．０〜１３．４の転移範囲内にある。使用したガラスの場合、Ｔｇ値は約５５０〜５５５℃である（典型的なフロートガラスの値は５４０〜５６０℃の範囲内である）。転移温度とは、基体の動的粘度が転移点に達する温度値のことである。転移温度の範囲（転移温度範囲）は、以下では粘度指数が１２．０〜１３．４の範囲内にある温度範囲を示している。
【００１１】
転移温度（ガラスの種類に応じて約５４０℃〜５６０℃）に近い高いプロセス温度では、ガラスの粘性流による塑性変形が生じ、この粘性流は不可逆的であり、できるだけ少なく保たれるのが望ましい。ガラスの転移温度が低いことは、基体を外側ローラ上だけで移動させる場合に現状では基体を約５２０℃より高い温度ではコーティングできないことの理由でもある。
【先行技術文献】
【特許文献】
【００１２】
【特許文献１】ＷＯ０３／０５４９７５Ａ２
【発明の概要】
【発明が解決しようとする課題】
【００１３】
したがって、上述の従来技術に基づき、転移温度の範囲内の温度でのＣＳＳ法において、ほぼ任意の幅のガラス基体をコーティングするための方法および装置を紹介するという課題が提起される。
【課題を解決するための手段】
【００１４】
この課題は、本発明に従い請求項１に記載の方法を使用することによって解決される。この方法が請求項エラー！参照元が見つかりません。に記載の装置内で実施されることが有利である。方法および装置の有利な形態は、相応に関連する従属請求項に示されている。
【００１５】
方法
本発明によれば、基体は１つの加熱チャンバまたは連続する加熱チャンバ内で、基体の転移温度の範囲内まで加熱される。転移温度への加熱と並行してまたはそのすぐ後に基体の上面を下面より低い温度に加熱し、これにより基体が膨らみ、これは、転移温度より高い温度でも基体が取り扱えることを保証する。このように加熱された基体をコーティングする。コーティング材料としてＣｄＳおよび／またはＣｄＴｅを使用するのが好ましいが、ＣＩＳまたはＣＩＧＳソーラーモジュールには材料として銅、インジウム、およびガリウム、ＣＺＴＳソーラーモジュールには材料として銅、亜鉛、スズ、および硫黄も考えられる。
【００１６】
ＣＳＳ法でのコーティング中、基体は前述のようにコーティング容器の上にある。したがってコーティング容器の上で垂直に、基体のための支持装置を設けることは、この支持装置がコーティングを妨げ、また望ましくないようにコーティングさせるおそれさえあるので不可能である。基体は転移温度より高い温度になっているので、基体はこの位置では垂れ下がり過ぎているであろうし、コーティングが不均一になるであろう。
【００１７】
これは本発明に従い、基体の下面を上面より高い温度に加熱することによって回避される。こうしてより強く加熱された下の基体面が上の基体面より強く膨張することが有利であり、すなわち基体内で、たわみに対抗する内部応力が生じる。
【００１８】
基体は、好ましくは長方形に成形されている。さらなる好ましい一実施形態では基体は正方形である。コーティング容器の前および後ろで基体を多重に支持する場合、基体の下向きの湾曲が食い止められ、達成可能な支持間隔は、許容可能なたわみで容器幅をまたぐのに十分である。
【００１９】
基体の転移温度は用いられる材料によって決まる。好ましくは従来のソーダ石灰ガラスが基体として用いられ、このソーダ石灰ガラスの転移温度は５４０℃〜５６０℃の間である。
【００２０】
コーティングの際、ソーダ石灰ガラス基体の下面の温度は５２０℃より高く、好ましくは５４０℃〜５７０℃の間、および特に好ましくは約５５０℃である。
【００２１】
ソーダ石灰ガラス基体の下面と上面の温度差は、好ましくは少なくとも２Ｋ〜４Ｋ、さらに好ましくは５Ｋ〜８Ｋ、および特に好ましくは約６Ｋである。ソーダ石灰ガラス基体を用いた試験は、典型的なプロセス条件（プロセス時間１０分、プロセス温度５５０℃、ガラス厚さ約３．２ｍｍ）の場合、支えのない支持間隔が約３００ｍｍ〜４００ｍｍ、好ましくは３５０ｍｍを超えなければ、ガラス基体の変形が許容可能な程度を超えないことを示した。
【００２２】
この有利なやり方は、転移温度の範囲内の温度で実施すべき作業ステップを、基体の両面の間で熱伝導により温度の均一化が起こる前に終了させることを可能にする。
【００２３】
コーティング工程の後、基体は徐冷される。これは、基体内の応力を回避するために必要である。蒸着した層の基体上での付着も徐冷の場合は損なわれない。
【００２４】
好ましい一実施形態では、基体の上面と下面の本発明による温度差を含む平均基体温度が、層を施している間は基体の転移温度の範囲内にあり、層を施した後に転移温度の範囲より低く冷却される。続いて基体が改めて加熱され、上面と下面の本発明による温度差が再び作られる。その後、さらなるコーティングステップが続く。
【００２５】
コーティング中、基体はコーティング材料が入った容器の上を案内される。この容器の温度は基体の下面温度より高い。基体内の熱伝導により、比較的ゆっくりではあるが基体全体が裏面まで貫いて加熱される。これにより基体内の応力が低下するであろう。したがって、それでも本発明による温度差を維持できるよう、基体を容器の間で冷却しなければならない。これに関しては基体を貫く温度勾配を意図的に生成し、これにより、基体下面はその後も過剰に熱くなることなくコーティングに必要なプロセス温度に保たれる。これは本発明による、内側チャンバ（トンネル）を含む加熱システムの装置ならびにこの装置の調節もしくは制御によって達成される。加熱システムの調整は、下面から上面への基体の熱伝導によって決まる。容器はペアで、搬送方向において相前後して、これら容器ペアの間に大きな間隔をあけて配置されるのが好ましい。この大きな間隔は好ましくは約３８５ｍｍである。容器が互いに比較的大きな間隔をあけていれば、基体を転移温度より低く冷却することができる。この場合、次のコーティングステップの前に、平均基体温度を本発明に基づく加熱方法により再び転移温度にもっていかなければならない。このやり方は、上面と下面の間で温度が均一化することで基体の湾曲膨出も失われ、したがって基体が取り扱えなくなることを防止する。基体の湾曲膨出は、合間の冷却および新たな加熱によって再び作られる。
【００２６】
この方法の間中、基体をローラ上に載せる搬送システムが用いられる。基体のうちローラに載っている部分では、損傷したコーティング領域が生じる。この領域内ではコーティングが完全ではなく、または一連の層が機械的影響により害されている。このような領域は、太陽電池の規定通りの機能方式に障害をもたらすので取り除かなければならない。これは、この領域内の欠陥のあるコーティングが、有利には、機械的作用による亀裂、レーザアブレーション、サンドブラスト、もしくは基体までの研磨により除去されることによって、または損傷したコーティング領域が損傷していない領域から分離され、したがって隔離されることによって行われる。これは好ましくはレーザアブレーションによって達成される。
【００２７】
本発明による方法を実施するには、基体が、コーティングに必要な温度に達するまで、１つの加熱チャンバまたは温度が上昇していく複数の加熱チャンバを通過していくことが好ましい。基体が転移温度を超える領域までは、つまり５４０℃未満では、２つの外側ローラおよび少数の内側ローラ（好ましくは基体幅が１２００ｍｍの場合に１つの内側ローラ）を備えた搬送シャフト上で基体を移動させることが有利である。この内側ローラは基体を支持するローラであり、内側ローラは２つの外側ローラの間で、この外側ローラと共通のシャフト上に配置されている。遅くともコーティング前の最後のチャンバ内では、基体が転移温度の範囲に達し、また搬送システムのシャフトは好ましくはさらなる内側ローラを備えている（好ましくは基体幅が１２００ｍｍの場合に全部で３つの内側ローラ）。基体の上面および下面は、上面および下面のための加熱システムにより異なる強さで加熱される。これは、上面および下面のための加熱システムを別々に調節または制御することによって行うのが好ましい。上面および下面の温度は、センサ（好ましくは非接触で測定する高温計）によって監視するのが好ましい。基体は少し湾曲膨出しており、これにより、加熱チャンバから後続のコーティングチャンバに移る際に比較的大きなシャフト間隔を衝突することなくまたぐことができ、またはコーティングチャンバ内では追加的な支持装置なしでコーティング容器の上にもっていくことができる。
【００２８】
この方法は、ＣｄＳ／ＣｄＴｅ薄膜太陽電池を製造するために用いられるのが好ましい。
【００２９】
コーティング中、基体と、蒸着すべき材料を昇華／蒸発させる容器との間隔は、好ましくは約３ｍｍ〜５０ｍｍ、特に好ましくは５ｍｍ〜２０ｍｍである。ＣＳＳ法の場合、この間隔をできるだけ小さく保つことが望ましい。従来技術では５ｍｍ未満の間隔も報告されている。これに関しては最初にＣｄＳ層が、続いてＣｄＴｅ層が施される。これに対応して基体は最初にＣｄＳが入った蒸発用るつぼの上を、続いてＣｄＴｅが入った蒸発用るつぼの上を移動する。つまり両方の材料によるコーティングは、好ましくは直接的に相次いで１つのプロセス内で行われる。
【００３０】
さらなる好ましい一実施形態では、ＣｄＳによるコーティングが１つのコーティングチャンバ内で行われ、その後、第２のコーティングチャンバ内でＣｄＴｅによるコーティングが行われる。これに関し、同様に好ましい一形態では、両方のコーティングステップの間で基体の冷却が行われる。この中間冷却は、コーティングチャンバの間に配置された１つまたは複数の加熱チャンバ内で行われる。両方のコーティングステップを分離することにより、通り抜け速度を比較的高くできることが有利であり、この中間冷却のステップは、基体を軟化させ過ぎず、また新たな加熱により前述のような安定した湾曲膨出を再び作ることができるようにする。
【００３１】
最後に基体は、冷却ゾーンとして作用する１つまたは複数の加熱チャンバを通り抜け、この冷却ゾーン内では、最初は基体を好ましくはゆっくりと、そしてガラスの種類に応じて約４００℃〜５００℃の間の温度を下回った後はより速く冷却することができる。
【００３２】
冒頭に記載した従来技術でも述べたように、コーティングは好ましくは真空中で行われるが、原理的には標準圧力までのより高い圧力でのコーティングも可能である。
【００３３】
本発明による方法は、搬送方向を横切る幅が、従来の６００ｍｍ幅の基体より大きな基体をコーティングするために使用されるのが好ましい。これに対応して幅が＞７００ｍｍ、好ましくは＞１０００ｍｍの、および特に好ましくは約１２００ｍｍ幅の板状の基体をコーティングすることができる。ただし原則的には、２つのローラの間の支えのない支持間隔が、選択されたプロセス温度および基体材料のために許容できる程度を超えていない限り、ほぼ任意の幅の基体のコーティングが考えられる。
【００３４】
装置
本発明による装置は、真空チャンバとして形成されており、内側チャンバにおいてそれぞれ独立に制御または調節可能な少なくとも２つの加熱システムを備えている少なくとも１つの加熱チャンバを有している。少なくとも１つの加熱システムが基体の上面を加熱し、少なくとも１つの加熱システムが下面を加熱する。それぞれの加熱システムは、１つまたは複数の加熱要素を有している。この加熱システムは、基体の下面が上面より高い温度になるように調整されている。それだけでなくこの装置は、搬送方向において加熱チャンバの後ろに配置された同様に真空チャンバとして形成されている少なくとも１つのコーティングチャンバ、ならびに加熱チャンバを通って延びている基体用搬送システムおよびコーティングチャンバを通って延びている基体用搬送システムを有している。両方の搬送システムは、複数の平行な、軸方向に離隔し、搬送方向において相前後し、かつこの搬送方向に垂直に配置されたシャフトを有している。搬送システムにおける基体の搬送速度は、好ましくは０．５ｍ／ｓ〜５ｍ／ｓの間、特に好ましくは１ｍ／ｓ〜４ｍ／ｓの間、およびさらに特に好ましくは１．５ｍ／ｓ〜３ｍ／ｓの間である。
【００３５】
真空チャンバとして実施された加熱チャンバは内側チャンバを備えており、この内側チャンバは有利には加熱チャンバの内壁から離隔している。内側チャンバの外面は断熱部を設けていることが好ましい。そこから内側に向かって加熱システムおよび内側チャンバの内壁が続いている。つまり加熱システムは断熱材と内壁の間に配置されている。このことは、内側チャンバの内壁が、加熱システムから放射された熱を拡散させて基体に分散し、実際には間接的な加熱器として基体に作用するトンネルとなることで、加熱システムの放熱の熱を均等に分散する働きをしている。断熱により、加熱システムの熱が加熱チャンバの壁に対して直接的に放射されることが阻止される。搬送システムは内側チャンバおよび加熱チャンバ全体を通って案内されており、この搬送システムは基体を移動させるための多数のシャフトを備えており、このシャフトは壁を貫通し、内側チャンバの外で支持されている。
【００３６】
内側チャンバの内壁のための材料として例えばモリブデン（またはモリブデン合金）のような金属が使用されるのが好ましい。さらなる好ましい実施形態は、石英または炭素複合材料を使用する。
【００３７】
基体の下面の表面温度は、好ましくは非接触でセンサにより記録される。好ましい一実施形態では、センサは加熱チャンバの外に配置されており、構造全体を貫通して延びている小さな穴を通して基体の温度値を記録する。加熱システムは調節可能であることが有利である。温度センサの記録データならびに装置のその他の情報（例えば基体の送り速度および位置）も記録され、詳しくは取り上げないが装置の制御を行う中央データ処理機構に送られる。加熱システムは、１つまたは複数の加熱コイルを備えており、この加熱コイルは、好ましくは抵抗加熱器として形成されている。これに関し加熱コイルは、単独でまたはグループで、ループ、ジグザグ、もしくは蛇行の形において、または従来技術から知られた別の施設法において、シャフトの間に配置されている。この加熱コイルのグループのそれぞれの加熱コイルは、その温度を個別に調節することができる。加熱システムの下側および上側には、また好ましくは横に屈曲された突出部を有して、反射金属板が配置されており、この反射金属板は、放射された熱を基体の方向に反射する。横の突出部により、基体の側縁も一緒に加熱される。加熱システムおよび内側チャンバの本発明による配置ならびに加熱システムの的確な制御によってのみ、基体を下からコーティングすることができ、かつガラス上面のより少ない加熱またはそれどころか冷却によってガラス下面での必要なプロセス温度を保つことができる。このため、上側の加熱システムは下側の加熱システムより約１０Ｋ低い温度を生成することが好ましい。
【００３８】
搬送システムのシャフトは、搬送方向において相前後し、および軸方向に互いに離隔し、ならびに搬送方向に垂直に配置されている。これに関してシャフトは水平に配置されており、連続するシャフトに搬送方向における高低差は生じていないか、または非常に少ししか（好ましくは＜３％）生じていないことが好ましい。
【００３９】
シャフトは、貫通部によって内側チャンバから外に案内されて、内側チャンバの外で支持されることが好ましい。シャフトの駆動部も、加熱される内側チャンバの外に、ただし真空中に配置されるのが好ましい。駆動は、シャフトに対する直接的で機械的な結合により、例えばモータ、モータの伝動装置、またはチェーン駆動装置が少なくとも一方のシャフト端部に直接的に設置されることで行われるのが好ましい。内側チャンバ内では、貫通部の間で、および貫通部に対して狭い間隔で、それぞれのシャフトに２つの外側ローラが配置されている。外側ローラの間には、それぞれ少なくとも１つの内側ローラが配置されている。外側ローラは、すぐ近くのシャフト端部に向かって直径が次第に大きくなる好ましくは円錐形の、基体のための支持面を有している。外側ローラは傾斜したガイドカラーを備えることが好ましい。基体の下面温度が基体の転移温度を超えているところでのシャフトは、好ましくは２つ以上の内側ローラを備えている。このシャフトの外側ローラは、基体の下面温度が転移温度未満のところでのシャフトより大きなガイドカラー間隔を有することが好ましい。
【００４０】
基体は多数のローラ上で搬送されるので、どうしても防止しなければならないのは、板状の基体の搬送方向における前縁が、次のシャフトに達したときには垂れ下がっており、次のシャフトに移る際に衝突に曝されることである。これは縁を損傷させるおそれがある。この現象には、シャフトの間隔を小さくすることで対処できるであろう。ただしこれに関しては２本のシャフトの間でこの場合に提供される隙間が、例えば蒸発用るつぼのような必要な設備にスペースを提供するには十分でなくなるという問題がある。基体が１つのチャンバから別のチャンバに移る際も、基体の前縁が大きく垂れ下がることなく比較的大きなシャフト間隔をまたぐ必要がある。
【００４１】
この問題を解決するため、加熱システムを適切に制御または調節することにより基体の下面を上面より強く加熱する。上面と下面の小さな温度差で既に、その結果として生じる両方の面の熱膨張の差により、基体の弾性歪曲が引き起こされる。これは、基体の端を中心部より高くする。同時に基体は重力を受けている。端にしか配置されていない外側ローラ上で基体を支持する場合、重力が、熱に起因する歪曲と同じ方向に向いた基体の歪曲を引き起こす。したがって両方の事象が相互に強められる。しかしながら端での外側ローラによる支持に加えて板の中心部での１つまたは複数の内側ローラによるもう１つの支持が加わると、内側ローラ上での板の支持により、基体の端の熱による上への歪曲が、下に向かう重力によって少なくとも部分的に補償され、したがって最終的に生じる全体的な歪曲が小さくなる。
【００４２】
コーティングチャンバも真空チャンバとして実施されており、熱を均等に分散するための内側チャンバを備えている。コーティングチャンバ全体を通って延びている搬送システムは、前置された加熱チャンバまたはコーティングチャンバの搬送システムから基板を引き取り、後置された加熱チャンバまたはコーティングチャンバの搬送システムへと基板を引き渡す。内側チャンバを通過する搬送中に基板の下面がコーティングされる。コーティング材料（好ましくはＣｄＳまたはＣｄＴｅ）は、上方に開いた加熱される容器（蒸発用るつぼ）内に配置されており、この容器上を、小さな間隔をあけて基体が通り過ぎる。容器の真上では、搬送ローラの望ましくないコーティングを回避または大幅に減らすため、搬送ローラは配置されないことが有利である。したがって搬送システムのシャフトの少なくとも数本は互いに、加熱チャンバ内でそうであったより大きな間隔をあけている。シャフトの構造は、加熱チャンバ内の搬送システムのシャフトの構造に対応している。基体は転移温度の範囲内の温度でコーティングチャンバを通り抜けるので、このシャフトは、基体温度が転移温度未満のところでのシャフトより多くの内側ローラおよびより大きなガイドカラー間隔を有している。コーティングチャンバ内では加熱システムが搬送システムの上側にだけ設けられている。容器の温度が基体下面の温度より明らかに高いので、これにより基体の下面での加熱作用も達成される。ただし基体の温度は、蒸発または昇華した物質の基体下面での析出を達成するため、容器内の温度より明らかに低くなければならない。好ましい一実施形態では、コーティングチャンバ内でも、基体の上面および下面の温度がセンサによって記録される。
【００４３】
加熱チャンバおよびコーティングチャンバ内のセンサは、好ましくは非接触で作動し、基体表面の温度を好ましくは表面からの放射に基づいて記録する（例えば高温測定のためのセンサ）。
【００４４】
１つのチャンバの搬送システムから後続のチャンバの搬送システムへの基体の引き渡しは供給スリットを通して行われ、この供給スリットによりチャンバが相互に結合している。プレッシャーロッキング（Ｄｒｕｃｋｓｃｈｌｅｕｓｕｎｇ）は、基体を最初のチャンバ内に供給するためおよび最後のチャンバから取り出すためにだけ行われる。
【００４５】
搬送システムの搬送シャフトは、好ましくは石英セラミックス（溶融シリカ）から成る。この材料は、非常に低い熱伝導および高温においてさえの高い機械的剛性を特色とする。個々のローラは、好ましくは研磨プロセスにより、最初は円筒形のシャフトから、ローラ以外の領域で直径を選択的に小さくすることよって作り出すことができる。このローラは、僅かにだけ、好ましくは１０ｍｍ未満で、本来の搬送シャフトより飛び出ていれば十分である。好ましく使用される石英セラミックスの低い熱伝導により、搬送シャフトの両側の端部が特殊鋼キャップを設け得ることが有利である。搬送シャフトは両側で特殊鋼キャップを介して軸受内で案内され、駆動は好ましくは片側で歯車メカニズムによって行われる。石英セラミックスから成る搬送シャフトは高温での膨張が非常に少なく、したがって無視することができる。
【００４６】
本発明によれば内側ローラも、基体の搬送方向を横切って一列に並んでいる外側ローラと同じ搬送シャフト上に配置されるのが好ましい。搬送方向において相次いでいるシャフトの内側ローラが一列に整列して配置されるのが好ましい。この場合、すべてのローラを搬送シャフトから作り出すことができる。これは、好ましくは研磨、旋盤加工、または従来技術に基づく別の加工方法によって行われる。ただしスムーズな走行という目標は、連続した搬送シャフト上に外側ローラがあるだけで既にほぼ達成されるので、内側ローラは１つまたは複数の別のシャフト上に配置してもよく、またはシャフト上の内側ローラの軸受での案内を緩くし、内側ローラを一緒に駆動しなくてもよい。
【００４７】
好ましい一実施形態では、数本の搬送シャフトだけが、基体を前方に移動させるために駆動され、一方でその他の搬送シャフトはその上に配置されたローラと共に、基体を支持する働きだけをもつ。
【００４８】
好ましいのは、一連の加熱チャンバおよびコーティングチャンバ内で、好ましい２種類の構造形式のシャフトだけを有する搬送システムが用いられることである。
【００４９】
・  温度が転移温度に近いかまたは転移温度の範囲内にある領域に関しては、シャフトがより多くの内側ローラおよびより大きなガイドカラー間隔を有している。ガイドカラー間隔は、好ましくは１２０５ｍｍ〜１２０７ｍｍ、特に好ましくは１２０６ｍｍであり、こうして基板の横方向の振子運動が約±１ｍｍに制限されることが有利である。
【００５０】
・温度が転移温度未満の領域に関しては、シャフトが画一的なガイドカラー間隔（好ましくは１２０５ｍｍ）を有しており、好ましくは１つの（好ましくは真ん中の）内側ローラだけを備えている。基板の横方向の振子運動は、２５℃〜約５００℃の範囲内で±２．５ｍｍに制限される。内側ローラの数は、基体幅がさらなる支持を必要とする場合にはより多くすることができる。さらに、軟化温度より高い温度範囲内にあるシャフトに関しても内側ローラの数が増やされる。
【００５１】
シャフトの構造形式を２種類しか使用しないことは、構造形式ごとの生産ロット数量が多くなるので、費用に関して明らかな利点をもたらすこととなり有利である。
【００５２】
外側ローラが、十分に高いねじり剛性を有する連続したシャフト上に配置されていることにより、外側ローラは常に同期して動いており、したがって伝達経路の長さが異なることによりスリップが発生する可能性がなくなる。
【００５３】
外側ローラの円錐形の支持面は、断面での角度が好ましくは０．３°〜６°、特に好ましくは０．６°〜４°、およびさらに特に好ましくは１°〜２°である。これにより、ローラ上の基体の走行がかなりスムーズかつ均一になる。外側ローラのガイドカラーは傾斜していることが好ましく、この傾斜は、縁を損傷させるおそれのある大き過ぎる縁負荷を生じさせることなく、基体の横方向の案内をもたらす。シャフトの断面で測定したガイドカラーの角度は、１２０°〜１５０°の間、好ましくは１３０°〜１４２°の間、および特に好ましくは１３９°である。
【００５４】
これに代わる外側ローラの好ましい一実施形態では、ガイドカラーは設けられず、搬送システムにおける基体の案内は横のガイドローラによって行われ、このガイドローラは、バネで弾性支持されており、基体の縁が搬送方向から横に逸れると、案内する反対圧力を生じさせる。
【００５５】
特に有利なのは、この装置が、軟化点の比較的低い安価なソーダ石灰ガラスを加工するために使用可能なことである。もちろんこの装置を他の基体のコーティングに使用することもでき、例えば耐熱性がより高いガラスに対して使用してもよい。相応の数の内側ローラが適切な間隔をあけて用いられていれば、ほぼ任意の幅の基体をコーティングすることができる。これに対応して、例えば幅が１２００ｍｍ以上のガラス基体を使用することもできる。
【００５６】
厚さが３．２ｍｍの好ましいソーダ石灰ガラス基体の、約５５０℃の温度のコーティングの場合、可能な支えのない支持間隔は約３５０ｍｍである。したがって２つのローラの間隔は３００ｍｍ〜４００ｍｍ、好ましくは３５０ｍｍであることが望ましい。それだけでなく例えば１２００ｍｍ幅の基体は、２つの外側ローラとこのローラの間にある１つの中心ローラとで支持する場合、２つの外側ローラにしか載っていない６００ｍｍ幅の基体の場合と比べて、支えのない領域の幅は両方の場合にそれぞれ６００ｍｍであるにもかかわらず、よりたわみが少ないことが分かった。これに対する理由は、外側の端に取り付けられた２つのローラ上でのみ支持された、基体として用いられる板のたわみ曲線は、水平線を規定の角度で交差し、これに対して中心ローラにより追加的に支持された板のたわみ曲線は、中心ローラのところで途切れることなく延びていかなければならず、したがって釣り合いをとるという理由から中心ローラの地点では水平線に対する角度がなくなるということに見てとることができる。この有利な本発明によるやり方は、上記の基体および上述のプロセス条件のためのシャフトの間隔を通常の約２３０ｍｍから約３５０ｍｍに増やすことを可能にする。
【００５７】
基体の歪曲が減少することにより、コーティングを５２０℃より高い温度で、好ましくは５４０〜５６０℃の間で、特に好ましくは約５５０℃で実施することができる。
【００５８】
約５５０℃の温度でのＣｄＳ／ＣｄＴｅの堆積は、より低い温度を適用するのに比べ、完成した太陽電池の効率を上昇させることが有利である。この場合には確かに、基体のコーティングが内側ローラの走行軌道の領域内で損傷されることは甘受される。妨害されるＣｄＳ／ＣｄＴｅ層は、内側ローラの領域内では幅＜１２ｍｍであり、外側ローラの領域内では幅＜１０ｍｍである。転移温度の範囲内の温度では、基体案内路が示したように非常に狭く、したがって「ぐらつき」、つまり基体の横方向の移動が減少されるので、転移温度以降に初めてさらなる内側ローラを取り入れることにより、追加的な内側ローラに関しては破壊されるコーティング領域の幅は約６ｍｍだけである。損傷した領域は、後のプロセスステップの枠内で除去しなければならない。それでもなお製品の実効面積のこれに起因する減少は、より高いプロセス温度およびその結果として生じるより高い効率によって十分以上に補償される。典型的には、ローラとの接触領域内のＣｄＳ／ＣｄＴｅ層は、コーティングに続く作業ステップにおいて例えばレーザアブレーションにより再び除去される。サンドブラストまたは機械的作用による亀裂でのコーティング除去も可能である。その代わりに、損傷した層領域を２つの薄い隔離切断面によって切り離すこともでき、この隔離切断面はコーティングを貫通しており、ただし基体内には僅かにしか食い込んでいない。このような隔離切断面に関する可能な幅は２０μｍ〜１００μｍである。ローラによる太陽光発電の質の低下が僅かしかない場合、事情によっては接触領域の処理を完全に省いてもよい。これは、基体を分類する作業ステップ中に決定されるのが好ましい。このために、一方の望ましい高いプロセス温度と、もう一方の望ましくない面積損失との間の、技術的および経済的に有意義な妥協点を見つけなければならない。
【図面の簡単な説明】
【００５９】
【図１】コーティングチャンバ（２）の搬送方向に垂直に延びる断面図である。基体（１）はシャフト（２１）の外側ローラ（２１３）上で支持されている。外側ローラ（２１３）の間では基体（１）が内側ローラ（２１４）によって支持されている。シャフト（２１）はその端部（２１１）の近くで、シャフト軸受（２１２）内で支持されている。
【図２】搬送方向に沿ったコーティングチャンバ（２）の垂直断面図である。シャフト（２１）は搬送システム（２０）に属している。コーティング材料が入った容器（１０）が配置されている位置では、コーティングチャンバ（２）の中心部よりシャフト（２１）の間隔が明らかに大きく、中心部では３本のシャフト（２１）が互いにあまり離隔されずに配置されている。
【図３】コーティングチャンバ（２）の上側のカバーを取り除いたコーティングチャンバ（２）の３Ｄ図である。内側チャンバの上部も取り除かれた。シャフト（２１）の間には、コーティング材料が入った容器（１０）が示されている。コーティングチャンバ（２）の中心部で直接的に相並んでいるシャフト（２１）の間の比較的小さな間隔（ｄ）に対するコーティング容器の間のシャフトの比較的大きな間隔（Ｄ）が確認できる。基体（１）は供給スリット（２２）を通ってコーティングチャンバ（２）に入り、搬送シャフト（２１）によりコーティングチャンバ（２）を通過していく。基体（１）は第２の供給スリット（２２）を通ってコーティングチャンバ（２）から再び離れる。
【図４】基体の転移温度未満の温度範囲のためのシャフト（２１）を示す図である。したがってシャフト（２１）は、外側ローラ（２１３）の間に１つだけの内側ローラ（２１４）を備えている。外側ローラ（２１３）のガイドカラー（２１３２）の間隔（ｌ）は、基体（１）の転移温度の温度範囲に近いかまたはこの温度範囲内のシャフト（２１）の場合より小さい。
【図５】シャフト（２１）から、シャフト端部（２１１）が示され、ならびに外側ローラ（２１３）のガイドカラー（２１３２）および支持面（２１３１）が示されている図４の一部分Ａを示す図である。ガイドカラー（２１３２）の角度（ｂ）および支持面の角度（ａ）は、示したようにシャフト（２１）の軸を通っている断面において決定される。
【図６】加熱チャンバ（３）の、その上部のない３Ｄ図である。加熱チャンバ（３）内では、シャフト（３１）が互いに同じ間隔をあけて配置されている。シャフト（３１）の下には加熱要素（３３）が示されている。基体（１）は供給スリット（３２）を通って加熱チャンバ（３）に入り、ローラ（３１）により加熱チャンバを通過していき、基体はその後第２の供給スリット（３２）を通ってこの加熱チャンバから再び離れる。
【図７】搬送方向に平行な加熱チャンバ（３）の断面図である。加熱チャンバ（３）の搬送システム（３０）はシャフト（３１）を有している。シャフトの互いの間隔（ｄｄ）は、すべての隣接するシャフトに対して同じである。
【図８】搬送方向に垂直な加熱チャンバ（３）の断面図である。シャフト（３１）はそれぞれ、２つの外側ローラ（３１３）の間に１つの内側ローラ（３１４）を備えている。シャフトは、内側チャンバ（３５）の外で、シャフトの端部（３１１）で支持されている。下側の反射面（３３１）および上側の反射面（３４１）が示されており、これらの反射面は、加熱システムの熱放射を基体の方向に反射する。反射面が、基体（１）の側縁にも達し得るよう横に折り曲げられていることが確認できる。
【図９】温度の関数としてのガラス基体の粘度挙動を示すグラフである。粘度指数が１２．０に達する転移温度（５５３℃）が確認できる。
【発明を実施するための形態】
【００６０】
妨害されたコーティング領域の広さに関する例示的実施形態
以下に、本発明による装置を用いて本発明による方法を実施する際の基体のコーティングにおいて、どんな妨害が予測され得るのかを例示的に確定する。
【００６１】
板状のガラス基体は、例えば長さが１６００ｍｍ、幅が１２００ｍｍ、および厚さが３．２ｍｍである。内側ローラの幅は２ｍｍ〜６ｍｍ、特に３ｍｍ〜５ｍｍであることが好ましい。できるだけ細いローラ幅が有利である。なぜならそうすることで、ローラによって損傷され、後でコーティングを再び除去しなければならない領域が細く保たれるからである。センタリングされた板の場合、中心ローラによって損傷される領域は、基体の案内許容差ｌｆｕｅｈｒ，ｔｏｌと寸法許容差ｌＭａｓｓ，ｔｏｌの２倍をローラ幅に加算することによって決定される。まさにこの領域内で破壊される領域を小さく保つため、内側ローラ、つまり中心ローラまたは中間ローラのローラ幅を外側ローラのローラ幅より小さく選択することができる。
【００６２】
例えばローラ幅が内側で３．０ｍｍであり、これに対して外側ローラの支持面の幅が５．０ｍｍである。この場合、板の案内許容差が±０．５ｍｍおよび板の寸法許容差が±０．５ｍｍであれば、つまり内側ローラでは破壊されるＣｄＴｅ帯の最大幅は５ｍｍになる。
【００６３】
上で既に述べたように、転移温度の範囲内ではｎオーバー個のローラを備えた搬送シャフトが使用され、これに対して転移温度未満ではｎアンダー個のローラを備えた搬送シャフトが使用されるように転移温度ＴＧを選択する場合、さらに、追加的なローラによるコーティングの損傷を考慮しなければならない。ＴＧ＝５００℃の場合、２５℃〜５００℃の間のガラス基体の線膨張ｄＬ２５＿５００は約５ｍｍであり、２５℃〜５５０℃の間の線膨張ｄＬ２５−５５０は約６ｍｍである。したがって外側ローラによって破壊されるＣｄＴｅ領域の幅は、
ｂＣｄＴｅ，外  ｂローラ，外＋ｄＬ２５−５００／２＋２×（ｌｆｕｅｈｒ，ｔｏｌ＋ｌＭａｓｓ，ｔｏｌ）≒９．５ｍｍ
（外側ローラの幅ｂローラ，外＝５ｍｍ）
である。
【００６４】
追加的な中間ローラによって破壊されるＣｄＴｅ領域の幅は、
ｂＣｄＴｅ，中間＝ｂローラ，内＋（ｄＬ２５−５５０−ｄＬ２５−５００）／４＋２×（ｌｆｕｅｈｒ，ｔｏｌ＋ｌＭａｓｓ，ｔｏｌ）≒５．２５ｍｍ
（中間ローラの幅ｂローラ，内＝３ｍｍ）
である。
【００６５】
例示的実施形態
以下に、本発明による方法の実施に適した例示的な装置を説明する。符号は図中の対応する要素を示している。
【００６６】
第１の加熱チャンバ（３）、コーティングチャンバ（２）、および第２の加熱チャンバ（３）が相前後して配置されている。
【００６７】
転移温度５５０℃のソーダ石灰ガラスから成る板状の基体（１）が使用される。先行する作業ステップにおいて既に基体（１）の下面にフロント電極としてのＴＣＯ層が施された。搬送方向において基体（１）の幅は２５℃で１２００ｍｍである。基体（１）の長さは１６００ｍｍ（２５℃）である。基体の縁は、Ｃ字形の研磨において丸くされている。基体（１）は、温度が４８０℃の第１の加熱チャンバ（３）に入る。基体は搬送システム（３０）上を移動する。搬送システム（３０）はシャフト（３１）から成り、このシャフトは、傾斜したガイドカラー（３１３２）を備えた外側ローラ（３１３）を有している。それぞれの外側ローラ（３１３）のガイドカラー（３１３２）の傾きは、シャフト軸を通っている断面において１３９°である。ガイドカラー（３１３）の間隔は１２０５ｍｍである。基体は、搬送方向に平行な縁を外側ローラ（３１３）の支持面（３１３１）に載せている。支持面（３１３１）は、３°の傾きならびに１０ｍｍの幅を有している。基体（１）は真ん中で第１の内側ローラ（３１４）によって支持され、この内側ローラの支持面での幅は３ｍｍである。こうして基体（１）は加熱チャンバ（３）内で基体の上面および下面を加熱され、その際、チャンバをゆっくり通過していく（送り速度：約１．５ｍ／ｍｉｎ）。基体（１）が転移温度の範囲に達すると、その点からはシャフト（３１）上に、第１の内側ローラ（３１４）と外側ローラ（３１３）の間のここでも真ん中で２つの第２の内側ローラ（３１４）が配置されている。ここからはガイドカラー（３１３２）の間隔が１２０６ｍｍである。ここで加熱システム（３４）は、基体（１）が加熱チャンバ（３）の端部に達するときには基体の下面がその上面より６Ｋ熱いように調整される。この温度差は内部応力をもたらし、この内部応力は結果として基体（１）を湾曲させ、この湾曲の曲率中心は基体（１）の上にある。３つの内側ローラ（３１４）で支持することにより、湾曲は阻まれずには下に向かって形成され得ない。これは基体（１）を突っ張らせる。この突っ張りにより基体（１）は、後続のコーティングチャンバ（２）への２５０ｍｍのシャフト間隔を、コーティングチャンバ（２）の搬送システム（２０）の最初のシャフト（２１）にぶつからずに通過する。コーティングチャンバ（２）の搬送システム（２０）は、基体（１）が転移温度の範囲に達した後の加熱チャンバ（３）の搬送システム（３０）に対応している。基体（１）は搬送方向にさらに移動する。基体は、ＣｄＳが６８０℃の温度で蒸発している第１の容器（１０）に達する。基体（１）は、容器（１０）の上を縁に対して５ｍｍの間隔をあけて通り過ぎていく。搬送方向における容器（１０）の幅は３００ｍｍである。この領域内には支持するローラを配置できないので、基体（１）はこの間隔を、基体（１）の下面と上面の温度差から生じる内部応力および湾曲膨出だけに基づいてまたいでいく。これに関し、容器（１０）内の温度が高いので下面は引き続き上面よりかなり強く加熱される。その際、基体（１）の下面は約５５５℃の温度に達する。第１の容器（１０）を越えると、基体は再び２つの外側ローラ（２１３）および３つの内側ローラ（２１��）を備えたシャフト（２１）によって支持される。２５０ｍｍの間隔をあけて配置されている３本のこのシャフト（２１）の後に続くのは、ＣｄＳが入っているさらなるコーティング容器（１０）である。この容器を、ＣｄＴｅが入った後続の両方のコーティング容器（１０）と同様に上述のやり方でまたいでいく。次に、コーティングされた基体（１）は第２の加熱チャンバ（３）に達する。ここでは基体が徐冷される。基体は、温度が約５００℃の第２の加熱チャンバから離れる。この第２の加熱チャンバの後ろには、詳しくは説明しないが、さらなる加熱チャンバが接続されており、このさらなる加熱チャンバ内では基体温度がさらに低下する。ガラスの転移範囲を下回ると基体（１）は再び、ガイドカラー（３１３２）の間隔が１２０５ｍｍのローラ（３１）および１つだけの内側ローラ（３１４）上で搬送される。
【符号の説明】
【００６８】
１  基体
２  コーティングチャンバ
３  加熱チャンバ
１０  ＣｄＳまたはＣｄＴｅが入った容器
２０  コーティングチャンバの搬送システム
２１  コーティングチャンバの搬送システムのシャフト
２１１  コーティングチャンバの搬送システムのシャフトのシャフト端部
２１２  コーティングチャンバの搬送システムのシャフトのシャフト軸受
２１３  コーティングチャンバの搬送システムのシャフトの外側ローラ
２１３１  コーティングチャンバ内のシャフトの外側ローラの円錐形の支持面
２１３２  コーティングチャンバ内のシャフトの外側ローラの傾斜したガイドカラー
２１４  コーティングチャンバの搬送システムのシャフトの内側ローラ
２２  コーティングチャンバの供給スリット
３０  加熱チャンバ内の搬送システム
３１  加熱チャンバ内の搬送システムのシャフト
３１１  加熱チャンバの搬送システムのシャフトのシャフト端部
３１２  加熱チャンバの搬送システムのシャフトのシャフト軸受
３１３１  加熱チャンバ内のシャフトの外側ローラの円錐形の支持面
３１３２  加熱チャンバ内のシャフトの外側ローラのガイドカラー
３１３  加熱チャンバの搬送システムのシャフトの外側ローラ
３１４  加熱チャンバの搬送システムのシャフトの内側ローラ
３２  加熱チャンバの供給スリット
３３  基体の下面のための加熱チャンバ内の加熱システムの加熱要素
３３１  下面の加熱システムの反射面
３４  基体の上面のための加熱チャンバ内の加熱システムの加熱要素
３４１  上面の加熱システムの反射面
３５  加熱チャンバの内側チャンバ
ｌ  ガイドカラーの間隔
ａ  外側ローラの支持面の角度
ｂ  ガイドカラーの角度
ｄ  コーティングチャンバのうち容器が配置されていない領域内のシャフトの間隔
ｄｄ  加熱チャンバ内のシャフトの間隔
Ｄ  コーティングチャンバのうち容器が配置されている領域内のシャフトの間隔
【図１】
2014506960.tif 000002
【図２】
2014506960.tif 000003
【図３】
2014506960.tif 000004
【図４】
2014506960.tif 000005
【図５】
2014506960.tif 000006
【図６】
2014506960.tif 000007
【図７】
2014506960.tif 000008
【図８】
2014506960.tif 000009
【図９】
2014506960.tif 000010
【手続補正書】
【提出日】平成25年10月22日(2013.10.22)
【手続補正１】
【補正対象書類名】特許請求の範囲
【補正対象項目名】全文
【補正方法】変更
【補正の内容】
【特許請求の範囲】
【請求項１】
板状の基体（１）のコーティング方法において、
ａ）前記基体（１）を転移温度に加熱するステップ、
ｂ）ａ）と同時および／またはその後に前記基体（１）の下面を前記基体の上面より高い温度に加熱するステップ、
ｃ）前記基体（１）上に少なくとも１種のコーティング材料を蒸着させるステップ、
を特徴とする方法。
【請求項２】
基体温度が、ステップｃ）の後で転移温度未満に下げられ、続いて新たに前記プロセスステップａ）〜ｃ）が実施されることを特徴とする請求項１に記載の方法。
【請求項３】
転移温度が５４０℃〜５７０℃の間、好ましくは５５０℃〜５６０℃の間である基体（１）が使用されることを特徴とする請求項１〜２に記載の方法。
【請求項４】
前記基体がソーダ石灰ガラスであることを特徴とする請求項３に記載の方法。
【請求項５】
コーティングの際の前記基体（１）の下面の温度が５２０℃超であり、好ましくは５４０℃〜５７０℃の間であり、かつ特に好ましくは５５５℃であることを特徴とする請求項４に記載の方法。
【請求項６】
ステップｂ）の後の前記基体（１）の下面が、上面より少なくとも２Ｋ〜４Ｋ、好ましくは５Ｋ〜８Ｋ、特に好ましくは６Ｋ高い温度であることを特徴とする請求項１〜５のいずれか一つに記載の方法。
【請求項７】
前記コーティング材料がＣｄＳおよび／またはＣｄＴｅ、あるいはＣＩＳまたはＣＩＧＳ（銅、インジウム、および／またはガリウム、セレン）であることを特徴とする請求項１〜６のいずれか一つに記載の方法。
【請求項８】
前記コーティング材料がＣＺＴＳ（銅、亜鉛、および／またはスズ、硫黄）であることを特徴とする請求項１〜７のいずれか一つに記載の方法。
【請求項９】
少なくとも下記のコンポーネント、すなわち、
−真空チャンバとして形成されており、内側チャンバにおいてそれぞれ独立に制御または調節可能な少なくとも２つの加熱システム（３３、３４）を備えている少なくとも１つの加熱チャンバ（３）であって、少なくとも１つの加熱システム（３４）が前記基体の上面を加熱し、少なくとも１つの加熱システム（３３）が前記基体の下面を加熱し、かつ前記加熱システム（３３、３４）が、前記基体（１）を上面より下面が高い温度になるように加熱するようにが調整されている前記加熱チャンバ（３）、
−真空チャンバとして形成されており、搬送方向において加熱チャンバ（３）の後ろに配置されており、コーティング材料が入った少なくとも１つの加熱可能な蒸発用るつぼを備えている少なくとも１つのコーティングチャンバ（２）、
−前記加熱チャンバ（３）を通って延びている前記基体（１）用搬送システム（３０）および前記コーティングチャンバ（２）を通って延びている前記基体（１）用搬送システム（２０）であって、両方の搬送システム（２０、３０）が、複数の平行な、軸方向に離隔し、搬送方向において相前後し、かつ搬送方向に垂直に配置されたシャフト（２１、３１）を有しており、それぞれのシャフトが外側ローラ（２１３、３１３）を備えており、前記外側ローラの間には、それぞれ少なくとも１つの内側ローラ（２１４、３１４）が配置されている前記搬送システム（２０、３０）、
を有する請求項１〜８のいずれか一つに記載の方法を実施するための装置。
【請求項１０】
それぞれの加熱チャンバ（３）およびそれぞれのコーティングチャンバ（２）が、前置されたチャンバから前記基体（１）をロッキングプロセス（Ｓｃｈｌｅｕｓｕｎｇｓｐｒｏｚｅｓｓ）なしで搬入させる前記チャンバ（２、３）内への基体入口と、後置されたチャンバ内に前記基体（１）をロッキングプロセスなしで搬出させる前記チャンバ（２、３）からの基体出口とを備えていることを特徴とする請求項９に記載の装置。
【請求項１１】
前記外側ローラ（２１３、３１３）が、すぐ近くのシャフト端部（２１１、３１１）に向かって直径が次第に大きくなる円錐形の、前記基体（１）のための支持面（２１３１、３１３１）を有しており、前記支持面（２１３１、３１３１）が、１°〜５°、好ましくは１°〜２°の傾斜を有することを特徴とする請求項９または１０に記載の装置。
【請求項１２】
前記外側ローラ（２１３、３１３）が、１３０°〜１５０°、好ましくは１３９°の傾きで傾斜したガイドカラー（２１３２、３１３２）を備えており、前記ガイドカラー（２１３２、３１３２）が、前記外側ローラ（２１３、３１３）の前記支持面（２１３１、３１３１）より少なくとも５ｍｍ突き出ていることを特徴とする請求項９〜１１のいずれか一つに記載の装置。
【請求項１３】
前記基体（１）の下面温度が前記基体（１）の転移温度の範囲内にあるところでの前記シャフト（２１、３１）が、前記基体（１）の下面温度が転移温度未満のところでのシャフト（２１、３１）より大きな前記ガイドカラー（２１３２、３１３２）の間隔を有することを特徴とする請求項１２に記載の装置。
【請求項１４】
前記基体（１）の下面温度が前記基体（１）の転移温度の範囲内にあるところでの前記シャフト（２１、３１）が、前記基体（１）の下面温度が転移温度未満のところでのシャフト（２１、３１）より多くの内側ローラ（２１４、３１４）を備えていることを特徴とする請求項９〜１３のいずれか一つに記載の装置。
【請求項１５】
前記搬送システム（３０）の前記内側ローラ（２１４、３１４）が、搬送方向に見て一列に整列して配置されていることを特徴とする請求項９〜１４のいずれか一つに記載の装置。
【請求項１６】
前記基体（１）の支持点における前記内側ローラ（２１、３１）の外郭の半径が１ｍｍ〜４ｍｍの範囲内、好ましくは２ｍｍであり、前記内側ローラ（２１４、３１４）の幅が２ｍｍ〜６ｍｍ、好ましくは３ｍｍ〜５ｍｍである、および／または前記外側ローラ（２１３、３１３）の前記支持面（２１３１、３１３１）の幅が６ｍｍ〜１２ｍｍ、好ましくは１０ｍｍであることを特徴とする請求項９〜１５のいずれか一つに記載の装置。
【請求項１７】
前記シャフト（２１、３１）の駆動が、前記真空チャンバ内で、それぞれのシャフト（２１、３１）の少なくとも一方の端部（２１１、３１１）で、および前記シャフト（２１、３１）に対する直接的で機械的な結合によって行われることを特徴とする請求項９〜１６のいずれか一つに記載の装置。
【請求項１８】
前記加熱チャンバ（３）の前記加熱システム（３３、３４）が、ループ状、蛇行状、またはジグザグ状に配置された加熱コイルとして実施されており、前記基体の下面のための前記加熱システム（３３、３４）が、前記シャフト（３１）の下に配置されていることを特徴とする請求項９〜１７のいずれか一つに記載の装置。
【国際調査報告】
2014506960.tif 000011
2014506960.tif 000012
2014506960.tif 000013
2014506960.tif 000014